ПОГЛОТИТЕЛИ СЕРОВОДОРОДА И СПОСОБЫ УДАЛЕНИЯ СЕРОВОДОРОДА ИЗ АСФАЛЬТА

1. Способ снижения содержания сероводорода в асфальте, включающий добавление композиции поглотителя сероводорода в асфальт, причем поглотитель сероводорода включает полиалифатический амин формулы 1:
где R представляет собой алифатический радикал, и n составляет от 0 до приблизительно 15.
1
30
2
30
1
30
2. Способ по п.1, в котором алифатический радикал представляет собой C-C алкил, C-C алкенил или C-C алкоксигруппу.
3. Способ по п.1, в котором полиалифатический амин представляет собой полиалкиленамин.
4. Способ по п.3, в котором полиалкиленамин выбирают из группы, состоящей из этилендиамина, диэтилентриамина, триэтилентетраамина, тетраэтиленпентамина, пропилэтилендиамина, тетрабутиленпентамина, гексаэтиленгептамина, гексапентиленгептамина, гептаэтиленоктамина, октаэтиленнонамина, нонаэтилендекамина, декаэтиленундекамина, декагексиленундекамина, ундекаэтилендодекамина, додекаэтилентридекамина, тридекаэтилендодекамина, додекаэтилентриамина, тридекаэтилентетрадекамина или N-таллового пропилендиамина.
5. Способ по п.1, в котором композицию поглотителя добавляют в количестве от приблизительно 50 массовых частей на миллион до приблизительно 3000 массовых частей на миллион относительно массы асфальта.
6. Способ по п.1, в котором композиция поглотителя сероводорода дополнительно включает растворитель.
7. Способ по п.1, в котором композиция поглотителя сероводорода дополнительно включает катализатор.
8. Способ по п.7, в котором катализатор имеет формулу 2:
1
2
3
4
где каждый R, R, R и R независимо представляет собой алкильную группу, содержащую от 1 до 20 атомов углерода, гидроксиалкильную группу, содержащую от 1 до 20 атомов углерода, или арильную группу, содержащую от 6 до 20 атомов углерода и X представляет собой галогенид или метилсульфат.
9. Способ по п.8, в котором катализатор выбирают из группы, состоящей из дикокодиметиламмоний хлорида, диталлодиметиламмоний хлорида, четвертичного ди(гидрированный талловый алкил)-диметиламмоний-метилхлорида, четвертичного метил-бис(2-гидроксиэтил)-кокоалкиламмоний-хлорида, четвертичного диметил(2-этил)-таллоаммоний-метилсульфата и четвертичного (гидрированный талловый алкил)-(2-этилгексил)-диметиламмоний-метилсульфата.
10. Способ по п.7, в котором композиция поглотителя включает от приблизительно 20 до приблизительно 98 мас.% полиалифатического амина, от приблизительно 2 до приблизительно 20 мас.% катализатора и от 0 до приблизительно 78 мас.% растворителя относительно общей массы композиции.
11. Способ обработки асфальта, включающий добавление композиции поглотителя сероводорода в асфальтовые продукты, причем композиция поглотителя сероводорода включает полиалифатический амин формулы 1:
где R представляет собой алифатический радикал, и n составляет от 0 до приблизительно 15.
1
30
2
30
1
30
12. Способ по п.11, в котором алифатический радикал представляет собой C-C алкил, C-C алкенил или C-C алкоксигруппу.
13. Способ по п.11, в котором полиалифатический амин представляет собой полиалкиленамин.
14. Способ по п.13, в котором полиалкиленамин выбирают из группы, состоящей из этилендиамина, диэтилентриамина, триэтилентетраамина, тетраэтиленпентамина, пропилэтилендиамина, тетрабутиленпентамина, гексаэтиленгептамина, гексапентиленгептамина, гептаэтиленоктамина, октаэтиленнонамина, нонаэтилендекамина, декаэтиленундекамина, декагексиленундекамина, ундекаэтилендодекамина, додекаэтилентридекамина, тридекаэтилендодекамина, додекаэтилентриамина, тридекаэтилентетрадекамина или N-таллового пропилендиамина.
15. Способ по п.11, в котором композицию поглотителя добавляют в количестве от приблизительно 50 массовых частей на миллион до приблизительно 3000 массовых частей на миллион относительно массы асфальта.
16. Способ по п.11, в котором композиция поглотителя сероводорода дополнительно включает растворитель.
17. Способ по п.11, в котором композиция поглотителя сероводорода дополнительно включает катализатор.
18. Способ по п.17, в котором катализатор имеет формулу 2:
1
2
3
4
где каждый R, R, R и R независимо представляет собой алкильную группу, содержащую от 1 до 30 атомов углерода, гидроксиалкильную группу, содержащую от 1 до 30 атомов углерода или арильную группу, содержащую от 6 до 30 атомов углерода, и X представляет собой галогенид или метилсульфат.
19. Способ по п.18, в котором катализатор выбирают из группы, состоящей из дикокодиметиламмоний хлорида, диталлодиметиламмоний хлорида, четвертичного ди(гидрированный талловый алкил)-диметиламмоний-метилхлорида, четвертичного метил-бис(2-гидроксиэтил)-кокоалкиламмоний-хлорида, четвертичного диметил(2-этил)-таллоаммоний-метилсульфата и четвертичного (гидрированный талловый алкил)-(2-этилгексил)-диметиламмоний-метилсульфата.
20. Способ по п.17, в котором композиция поглотителя включает от приблизительно 20 до приблизительно 98 мас.% полиалифатического амина, от приблизительно 2 до приблизительно 20 мас.% катализатора и от 0 до приблизительно 78 мас.% растворителя относительно общей массы композиции.
21. Композиция поглотителя сероводорода, включающая полиалифатический амин и катализатор, причем указанный полиалифатический амин имеет формулу 1:
где R представляет собой алифатический радикал, и n составляет от 0 до приблизительно 15.
1
30
2
30
1
30
22. Композиция поглотителя по п.21, в которой алифатический радикал представляет собой C-C алкил, C-C алкенил или C-C алкоксигруппу.
23. Композиция поглотителя по п.21, в которой полиалифатический амин представляет собой полиалкиленамин.
24. Композиция поглотителя по п.23, в которой полиалкиленамин выбран из группы, состоящей из этилендиамина, диэтилентриамина, триэтилентетраамина, тетраэтиленпентамина, пропилэтилендиамина, тетрабутиленпентамина, гексаэтиленгептамина, гексапентиленгептамина, гептаэтиленоктамина, октаэтиленнонамина, нонаэтилендекамина, декаэтиленундекамина, декагексиленундекамина, ундекаэтилендодекамина, додекаэтилентридекамина, тридекаэтилендодекамина, додекаэтилентриамина, тридекаэтилентетрадекамина или N-таллового пропилендиамина.
25. Композиция поглотителя по п.21, в которой катализатор имеет формулу 2:
1
2
3
4
где каждый R, R, R и R независимо представляет собой алкильную группу, содержащую от 1 до 30 атомов углерода, гидроксиалкильную группу, содержащую от 1 до 30 атомов углерода или арильную группу, содержащую от 6 до 30 атомов углерода, и X представляет собой галогенид или метилсульфат.
26. Композиция поглотителя по п.25, в которой катализатор выбран из группы, состоящей из дикокодиметиламмоний хлорида, диталлодиметиламмоний хлорида, четвертичного ди(гидрированный талловый алкил)-диметиламмоний- метилхлорида, четвертичного метил-бис(2-гидроксиэтил)-кокоалкиламмоний- хлорида, четвертичного диметил(2-этил)-таллоаммоний-метилсульфата и четвертичного (гидрированный талловый алкил)-(2-этилгексил)-диметиламмоний-метилсульфата.
27. Композиция поглотителя по п.21, дополнительно включающая растворитель.
28. Композиция поглотителя по п.27, включающая от приблизительно 20 до приблизительно 98 мас.% полиалифатического амина, от приблизительно 2 до приблизительно 20 мас.% катализатора и от 0 до приблизительно 78 мас.% растворителя относительно общей массы композиции.
29. Способ по п.7, в котором полиалифатический амин представляет собой диэтилентриамин, и катализатор представляет собой алкилбензиламмоний хлорид.
30. Способ по п.29, в котором композиция поглотителя дополнительно включает растворитель с температурой вспышки по меньшей мере приблизительно 93°C (200°F).